(57)【要約】【課題】クラックやしわの発生を防止し、かつ、トナークリーニング性に優れる電子写真装置部材用コーティング剤、及び電子写真装置用のベルト部材やローラ部材を提供する。【解決手段】水系ポリウレタン樹脂を主成分とし、フッ素樹脂ディスパージョンを含有する水系コーティング剤において、該水系ポリウレタン樹脂の固形分１００重量部に対して、１０重量部以上３０重量部以下の層状ケイ酸塩を配合して電子写真装置部材用コーティング剤を得る。このコーティング剤をを電子写真装置用のベルトやローラにコーティングして、表面コーティング層７を形成する。【選択図】　図２
2004117674.tif 000002
【特許請求の範囲】
【請求項１】
電子写真装置に用いられるローラやベルトに塗布され、水系ポリウレタン樹脂を主成分とし、フッ素樹脂ディスパージョンを含有する水系の電子写真装置部材用コーティング剤であって、
上記水系ポリウレタン樹脂の固形分１００重量部に対して、１０重量部以上３０重量部以下の割合で層状ケイ酸塩を含有することを特徴とする電子写真装置部材用コーティング剤。
【請求項２】
上記層状ケイ酸塩がモンモリロナイトである請求項１に記載の電子写真装置部材用コーティング剤。
【請求項３】
請求項１又は請求項２に記載の電子写真装置部材用コーティング剤によるコーティング層を有することを特徴とする電子写真装置用ベルト部材。
【請求項４】
請求項１又は請求項２に記載の電子写真装置部材用コーティング剤によるコーティング層を有することを特徴とする電子写真装置用ローラ部材。
【発明の詳細な説明】
【０００１】
【発明の属する技術分野】
本発明は、電子写真装置部材用コーティング剤及び電子写真装置用ベルト部材、電子写真装置用ローラ部材に関し、詳しくは、複写機、プリンター等の電子写真装置や静電記録装置等に使用されるローラ、ベルト等の部材に用いられ、クラックやしわの発生を防止し、かつ、トナークリーニング性に優れ、特に弾性層を有する転写ベルトに好適に用いられるものである。
【０００２】
【従来の技術】
近年、電子写真装置や静電記録装置等に使用されるローラやベルト等の部材には、トナーに対するクリーニング性を向上させる目的で、その表面にコーティングを施すことが行われている。従来、転写ベルト等のコーティング剤としては、例えば、ポリウレタンにフッ素樹脂微粒子を配合したコーティング剤等が用いられている。
【０００３】
特に、転写ベルトは付着したトナーのクリーニング性が良好であることが要求され、このようなトナーのクリーニングとして、ウレタン製のブレードを転写ベルト表面に当てて、トナーをかき落とす方法等が採用されている。
【０００４】
また、カラー機用転写ベルトには、従来、ポリイミド製等の弾性率の高い（高剛性の）ベルトが用いられてきたが、近年、高画質を目的として、高剛性のベルトに弾性層を備えたベルトが望まれており、ポリウレタン等を用いた弾性層を有する転写ベルト等が提案されている。
【０００５】
上記のような電子写真用の転写ベルト等の表面に塗布するコーティング剤として、従来、種々の提案がなされている。例えば、特開２００１−２６６４８号では、ウレタンポリマーとオルガノハイドロジェンポリシロキサンと、ヒドロシリル化触媒を含有してなるコーティング剤が提案されている。
【０００６】
また、上記のようなローラ、ベルト等のトナー汚染、及び表面の割れやひびを防止するために、特開２０００−２０６８０１号では、コロイダルシリカ等を含有した無機コーティング層を有する中間転写体を備えた画像形成装置が提案されており、特開２０００−２２１７９９号では、ポリシラザンを含有した塗料等からなるシリカコーティング層を有する中間転写体を備えた画像形成装置が提案されている。
【０００７】
【特許文献１】
特開２００１−２６６４８号公報
【０００８】
【特許文献２】
特開２０００−２０６８０１号公報
【０００９】
【特許文献３】
特開２０００−２２１７９９号公報
【００１０】
【発明が解決しようとする課題】
しかしながら、上記特開２００１−２６６４８号のコーティング剤は、転写ベルト等とした時にトナーのクリーニング性が悪いという問題がある。また、弾性層を有する部材にコーティングするとクラックやしわが発生するという問題がある。
【００１１】
また、上記特開２０００−２０６８０１号及び特開２０００−２２１７９９号にて提案されている無機コーティング層及びシリカコーティング層は、弾性層を有する部材にコーティングした場合、クラックやしわが発生し、トナーのクリーニング性との両立を図れないという問題がある。
【００１２】
即ち、上述したポリイミド製等の剛性が高く・伸びの小さいベルトの表層部には、大きな歪みは発生しないが、高剛性のベルトに弾性層を備えたベルトの表層部には、ベルトの駆動により伸張と圧縮の歪みが繰り返し発生する。このため、硬いコーティング剤をコーティングすると、繰り返し発生する歪みに追従できずに、コーティング層にクラックが入ったり、しわが発生するという問題が生じる。
【００１３】
一方、上記クラックやしわの発生を抑えるために、柔らかいポリウレタン等の材料をブレンドする等によりコーティング層を軟質化することも考えられるが、この場合、クラックやしわの発生は防止できるものの、柔軟になりすぎるとトナーのクリーニング性が悪くなってしまう傾向が生じる。
【００１４】
本発明は上記した問題に鑑みてなされたものであり、クラックやしわの発生を防止し、かつ、トナークリーニング性に優れる電子写真装置部材用コーティング剤及び、転写機構に好適な弾性を有する電子写真装置用ベルト部材、電子写真装置用ローラ部材を提供することを課題としている。
【００１５】
【課題を解決するための手段】
上記課題を解決するため、本発明は、電子写真装置に用いられるローラやベルトに塗布され、水系ポリウレタン樹脂を主成分とし、フッ素樹脂ディスパージョンを含有する水系の電子写真装置部材用コーティング剤であって、
上記ポリウレタン樹脂の固形分１００重量部に対して、１０重量部以上３０重量部以下の割合で層状ケイ酸塩を含有することを特徴とする電子写真装置部材用コーティング剤を提供している。
【００１６】
即ち、本発明の電子写真装置部材用コーティング剤は、水系ポリウレタン樹脂を主成分とするので柔軟コーティング層が得られ、フッ素樹脂ディスパージョンを含有するのでトナークリーニング性にも優れ、かつ、適切量の層状ケイ酸塩を含有しているため、弾性を有する転写ベルト等にコーティングしても、クラックやしわが発生することがない。よって、本発明のコーティング剤によると、転写ベルト等に好適なコーティング層を作製でき、特に、弾性層を有する転写ベルトや転写ローラ等に好適なコーティング層を作製することができる。
【００１７】
上記層状ケイ酸塩の配合量は、上記ポリウレタン樹脂の固形分１００重量部に対して、１０重量部以上３０重量部以下であるのは、１０重量部より少ないと、トナークリーニング性の改善効果が小さいためであり、３０重量部より多いと、コーティングされた塗膜が脆くなり、クラックが発生したりするためである。より好ましくは、上記配合量は１２重量部以上２０重量部以下である。
【００１８】
上記層状ケイ酸塩としては、モンモリロナイトが好ましい。モンモリロナイトとは、粘土鉱物の１種であり、層状構造を有し、アルミニウムとマグネシウムを主成分とする含水ケイ酸塩である。その他、種々の層状ケイ酸塩を用いることができる。
また、良好な分散状態を得るためには、層状ケイ酸塩は、１重量％〜１０重量％の水分散体として配合されるのが好ましく、層状ケイ酸塩を均一に分散させることができる。また、配合される各成分は、均一に分散されていることが好ましい。
【００１９】
本発明に用いられる上記水系ポリウレタン樹脂としては、柔軟性の異なる２種以上のポリウレタン樹脂を混合して用いるのが好ましく、これにより、クラックやしわの発生をより低減することができる。具体的には、後述する表１に示すようにう、水系ポリウレタン樹脂Ａのような高強度の特徴を持つポリウレタン樹脂に対して、水系ポリウレタン樹脂Ｂのような柔軟性を付与する特徴を持つポリウレタン樹脂を併用するのが良い。なお、１種のポリウレタン樹脂としても良い。上記水系ポリウレタン樹脂の固形分率は２０重量％〜６０重量％が好ましい。また、水系ポリウレタン樹脂の固形分重量は、電子写真装置部材用コーティング剤の全固形分重量の２０％〜８０％であるのが好ましい。
【００２０】
上記フッ素樹脂ディスパージョンとしては、ポリテトラフルオロエチレンの水性ディスパージョン、ポリテトラフルオロエチレン−ヘキサフルオロプロピレン共重合体の水性ディスパージョン、ポリビニリデンフルオライドの水性ディスパージョン等が用いられる。配合量は、水系ポリウレタン樹脂の固形分１００重量部に対して、５０重量部以上３００重量部以下が好ましく、さらに好ましくは、８０重量以上２００重量以下である。上記範囲としているのは、上記範囲より小さいと表面摩擦係数が大きくなりクリーニング性が悪くなりやすいためである。一方、上記範囲より大きいと塗膜物性が悪くなり耐摩耗性が悪くなりやすいためである。
【００２１】
本発明のコーティング剤は、硬化剤（架橋剤）としては、硫黄架橋、亜鉛華、アミノシラン等のシラン化合物、水系のイソシアネート等、通常用いられる硬化剤を使用でき、水系のイソシアネートが好ましく用いられる。硬化剤は、水系ポリウレタン樹脂の固形分１００重量部に対して、１重量部以上３０重量部以下が好ましい。
この水系のイソシアネートとしては、ヘキサメチレンジイソシアネート、ジフェニルメタンジイソシアネート、イソホロンジイソシアネート等の水素添加ジフェニルメタンジイソシアネート等の水系化したものが挙げられる。
【００２２】
本発明のコーティング剤には、従来のコーティング剤に用いられる各種の添加剤を添加してもよく、例えば、必要に応じて湿潤剤、レベリング剤、消泡剤、顔料等を適切量配合することができる。上記各種添加剤は、コーティング剤１００重量部に対して０．０１重量部以上１０重量部以下が好ましい。
湿潤剤としては、シリコーン系化合物等が好ましく用いられる。
レベリング剤としては、アクリル系共重合体，シリコーン系化合物等が好ましく用いられ、非イオン系界面活性剤／アニオン界面活性剤の混合物が好適に用いられる。
消泡剤としては、シリコーン化合物、アクリル／ビニルエーテル系共重合物、アクリル系共重合物、ビニル系共重合物等が使用できる。
補強剤としては、エポキシ化合物、メラミン化合物、オキサゾリン化合物等が用いられるが、エポキシシラン化合物が好ましく用いられる。
さらに必要に応じて各種顔料を添加することができるが、あらかじめトナー化した顔料を用いることが好ましい。
【００２３】
本発明のコーティング剤は、通常の方法で製造でき、例えば、攪拌機及び冷却器を備えた容器中で、所定量の水系ポリウレタン樹脂、フッ素樹脂ディスパージョン、水、レベリング剤、層状ケイ酸塩の水分散体を混合し、コーティング剤を得ている。
【００２４】
なお、モンモリロナイト等の層状ケイ酸塩をコーティング剤に添加する際には、層状ケイ酸塩を予め水に分散させた水分散体を作成した後に、水系ポリウレタン樹脂等を含むコーティング剤に添加するのが好ましい。
【００２５】
本発明のコーティング剤のコーティング方法としては、スプレーによる塗装、ディッピング、ロールコート、ナイフコート等により、ロール、ベルト等の表面に塗布することができ、静電塗装によるコーティングが好ましく用いられる。なお、塗布後、８０℃〜１８０℃で、５分〜１２０分加熱硬化させることによりコーティング層を形成できる。本発明のコーティング剤が塗布されるロール、ベルト等の素材はエラストマー、ゴム、樹脂のいずれから成形されたものでも良く、塗布される部材の形状も、その他シート状等としても良い。
【００２６】
また、本発明は、上記本発明の電子写真装置部材用コーティング剤によるコーティング層を有することを特徴とする電子写真装置用ベルト部材を提供している。
【００２７】
さらに、本発明は、上記本発明の電子写真装置部材用コーティング剤によるコーティング層を有することを特徴とする電子写真装置用ローラ部材を提供している。
【００２８】
上記の本発明の電子写真装置部材用コーティング剤は、転写ベルト、中間転写ベルト、帯電ベルト、搬送ベルト、転写ローラ、帯電ローラ、トナー供給ローラ、現像ローラ、駆動ローラ等の電子写真装置用ベルトやローラにコーティングすることができる。特に近年、高画質を目的として使用されている高剛性のベルト基材に弾性層を備えたベルトにコーティングすることにより、従来問題となっていたクラックやしわの発生を防止でき、かつトナークリーニング性にも優れている転写ベルト等の電子写真装置用ベルト部材、あるいは電子写真装置用ローラ部材を得ることができる。
よって、本発明の電子写真装置用ベルト部材及び電子写真装置用ローラ部材によると、クラックやしわの発生を防止でき、かつトナークリーニング性にも優れているので、長期間の使用においても、画像を美しく保つことができる。
【００２９】
本発明の電子写真装置用ベルト部材、あるいは電子写真装置用ローラ部材は、少なくとも１層以上の弾性層を有し、該弾性層の外周面側に、本発明のコーティング剤からなるコーティング層を少なくとも１層有していることが好ましい。また、剛性を有する基材と共に弾性層を有することが好ましい。その他、抵抗調整や、表面保護等のための層を設けて、２層、３層、４層以上等の複層構造としても良く、要求性能に応じて各層の配合、積層順序、積層厚み等を適宜設定することができる。本発明のコーティング剤からなるコーティング層は、最表面に配置されることが好ましいが、中間層とすることもできる。
【００３０】
特に、本発明の電子写真装置用ベルト部材は、基材となる剛性層と、該剛性層の外層側に設けた弾性層と、該弾性層の外層側に設けたコーティング層を備えた転写ベルトあるいは中間転写ベルトとして好適に用いることができる。また、本発明の電子写真装置用ローラ部材は、金属製・セラミックス製等の芯金の外周側に設けた弾性層、該弾性層の外層側に設けたコーティング層を備えた構成等とすることができる。
【００３１】
本発明のコーティング剤からなるコーティング層の厚みは１μｍ以上５０μｍ以下であるのが好ましい。これは、厚みが１μｍ未満だと、使用中にコーティング層が摩滅してトナー粒子の離脱性が劣ってしまうことがあるためである。逆に、厚みが５０μｍを超えると、コーティング層の形成に時間と手間とがかかってしまい、また、転写ベルトの材料コストが高くなってしまうことがある。さらに好ましい厚みは２μｍ以上３０μｍ以下である。
【００３２】
上記弾性層の厚みは、ベルトとする場合には５０μｍ以上６００μｍ以下、好ましくは１００μｍ以上４００μｍ以下であるのが良く、ローラとする場合には２ｍｍ以上１５ｍｍ以下であるのが良い。
上記範囲より薄い場合には、また表面の抵抗ムラが大きくなったり、ベルトやローラの表面硬度が高くなり、転写ニップ幅等が小さくなるためである。また弾性層の厚みが上記範囲を越えると、厚みが大きくなりすぎ設計上の問題が生じたり、弾性層が基材から剥離を起こしてしまうことがあるためである。
【００３３】
弾性層としては、各種エラストマー、ゴム、樹脂等を用いて形成することができる。ゴムとしては、アクリロニトリルブタジエンゴム（ＮＢＲ）、ウレタンゴム（Ｕ）、エピクロルヒドリンゴム、クロロプレンゴム（ＣＲ）、アクリルゴム、エチレン−プロピレン−ジエン共重合ゴム（ＥＰＤＭ）、ブタジエンゴム（ＢＲ）、イソプレンゴム（ＩＲ）、天然ゴム（ＮＲ）、スチレンブタジエンゴム、スチレンゴム（ＳＢＲ）、ブチルゴム（ＩＩＲ）、ハロゲン化ブチルゴム、ポリイソブチレン、クロロスルホン化ポリエチレンゴム（ＣＳＭ）、シリコーンゴム（Ｓｉ）、エピクロルヒドリン−エチレンオキシド共重合ゴム（ＣＨＣ）、塩素化ポリエチレン等の１種又は複数種のゴムを用いることができる。なお、発泡層としても良い。
また、ゴム組成物には、必要に応じて、カーボンブラック、イオン導電剤や、オイル等の軟化剤、老化防止剤、各種充填剤等を配合してもよい。
【００３４】
上記基材となる剛性層を形成する素材としては、ポリイミド樹脂、ポリアミドイミド樹脂、ポリエステル樹脂、エポキシ樹脂、ポリカーボネート樹脂、ポリウレタン樹脂等が挙げられ、これらの樹脂が遠心成形法，押し出し法等により、ベルト形状に成形される。上記剛性層の厚みは２０μｍ以上４００μｍ以下とされるのが好ましい。
【００３５】
上記転写ベルト等のベルトの製造方法としては、従来公知の方法が使用でき、下記の（１）〜（３）の方法等により製造できるが、コスト的に有利であることから下記（３）の方法が好ましい。
（１）表面コーティング層、弾性層、剛性層の順に遠心成形する方法。
（２）弾性層、剛性層の順に遠心成形し、脱型した後、表面コーティング層を塗布する方法。
（３）剛性層のみ遠心成形し、脱型した後、弾性層、表面コーティング層の順に塗布する方法。
【００３６】
なお、上記転写ローラ等の製造方法としても、従来公知の方法が使用でき、ローラの弾性層等の配合をニーダに投入し、１００℃で、１〜２０分程度混練りした後、ゴム混練装置より押し出し、次いで、予備成形体を１６０℃、３０分加硫して弾性層を作成し、該弾性層に金属製のシャフト（φ６ｍｍ）を挿入し、研磨、カット等する方法。
【００３７】
【発明の実施の形態】
以下、本発明の実施形態を図面を参照して説明する。
図１は、本発明の電子写真用ベルト部材の第１実施形態の中間転写ベルト１が示された斜視図である。この中間転写ベルト１の全体形状は略円筒状（すなわち無端状）であるが、中間転写ベルト１は可撓性に富んでいて自重等で自在に変形し得るので、種々の形状となり得る。図１では、２つの軸間に張設された場合が想定された全体形状（すなわち、進行方向における断面が略長円形状）を示している。
【００３８】
図２は、図１中のＩＩ−ＩＩ線に沿った断面図である。この中間転写ベルト１は、剛性層３及び弾性層５及び表面コーティング層７を備えている。この中間転写ベルト１の外周面９は、トナーが付着する面である。また、内周面１１は、回転中に駆動軸、従動軸等と直接接触する面である。剛性層３は１００μｍ、弾性層５は２００μｍ、表面コーティング層７は３μｍとしている。
【００３９】
表面コーティング層７は、本発明の電子写真装置用コーティング剤を弾性層５の表面全体に渡って均一に静電塗装により塗布し、１５０℃で６０分加熱硬化させて形成されている。本発明のコーティング剤は、柔軟性の異なる２種の水系ポリウレタン樹脂を各々２２．５重量部（自己架橋型熱硬化ウレタン樹脂：硬化剤配合）、２．５重量部（ポリウレタンディスパージョン）と、ポリテトラフルオロエチレンの水性ディスパージョンからなるフッ素樹脂ディスパージョン１３．３重量部を含有する水系コーティング剤であって、水系ポリウレタン樹脂の固形分１００重量部に対して、１６重量部の層状ケイ酸塩であるモンモリロナイトを含有している。具体的には、モンモリロナイトを予め４重量％水に分散させた水分散体とし、この水分散体を４０重量部配合し、コーティング剤中モンモリロナイトが均一に分散している。その他、水８重量部、レベリング剤０．５重量部を含有している。また、フッ素樹脂ディスパージョンの固形分は、ポリウレタン樹脂の固形分１００重量部に対して、８０重量部としている。なお、剛性層３は、遠心成形法により成形したポリイミドベルトである。弾性層５は、塗布形成されたポリウレタンゴムからなる。
【００４０】
本実施形態のコーティング剤は、通常の方法で調整できる。なお、モンモリロナイトをコーティング剤に添加する際には、予め水に分散させた分散体を作成し、この水分散体を得た後に、塗料に添加している。
【００４１】
このように、中間転写ベルト１は、本発明のコーティング剤からなる表面コーティング層７を有しているため、クラックやしわの発生を防止し、かつ、トナークリーニング性にも優れている。その他、転写ベルト等とすることもできる。
【００４２】
図３は、本発明の電子写真用ローラ部材の第１実施形態の転写ローラ２０を示し、転写ローラ２０は、円筒形状の弾性層２１の中空部に円柱形状の芯金（シャフト）２２を圧入して取り付けており、弾性層２１の表面には、表面コーティング層２３を備えている。
【００４３】
芯金２２はアルミニウム製、弾性層２１は、クロロプレンゴムを主体とするゴムにカーボンブラック等を配合したゴム組成物により円筒状に成形されている。表面コーティング層２３も、上述した表面コーティング層７と同様のコーティング剤を塗布し、弾性層２１上に加熱硬化させて形成している。弾性層２１の厚みは５ｍｍ、表面コーティング層２３の厚みは３μｍとしている。
【００４４】
このうように、転写ローラ２０は、本発明のコーティング剤からなる表面コーティング層２３を有しているため、クラックやしわの発生を防止し、かつ、トナークリーニング性にも優れている。従って、現像ローラ、帯電ローラ、カラー複写機あるいはカラープリンタ用転写ローラ等の導電性ローラとして好適に用いることができる。その他、シート状等の電子写真装置部材等にもコーティングすることができる。
【００４５】
上記実施形態以外にもコーティング剤に用いられる配合材料及び配合比等は適宜設定することができ、各層の積層構成（積層材料・積層数・積層順等）も適宜設定可能である。
【００４６】
以下、本発明の電子写真装置用コーティング剤の実施例、比較例について詳述する。
下記の表１に記載の実施例１、２及び比較例１〜３の各配合を用いて、実施例１、２及び比較例１〜３の各コーティング剤を攪拌混合することにより調整した。また、この各コーティング剤を用いて、下記の様に実施例１、２及び比較例１〜３の各々の評価シートを作製した。
【００４７】
【表１】
2004117674.tif 000003
【００４８】
表１中、各配合の数値は重量部である。また、表中の各配合は以下の通りである。
水系ポリウレタン樹脂Ａ（自己架橋型熱硬化ウレタン樹脂）：ＶＰＬＳ２１５３（住化バイエルウレタン（株）製）固形分率４０％
水系ポリウレタン樹脂Ｂ（ポリウレタンディスパージョン）：ＰＲ３４０（住化バイエルウレタン（株）製）固形分率４０％
フッ素樹脂ディスパージョン：ポリテトラフルオロエチレンの水性ディスパージョン（旭硝子（株）製）
モンモリロナイトスラリー：モンモリロナイト（クニミネ工業社製、クニピアＦ）の水分散体（４重量％）
レベリング剤：特殊シリコーン（共栄社化学（株）製）
なお、フッ素樹脂ディスパージョンは固形分が、ポリウレタン樹脂の固形分１００重量部に対して８０重量部となるようにした。
【００４９】
（実施例１、２）
層状ケイ酸塩であるモンモリロナイトを規定配合量で、水系ポリウレタン樹脂、フッ素樹脂ディスパージョンと共に配合した。
【００５０】
（比較例１〜３）
層状ケイ酸塩であるモンモリロナイトを配合しないか、規定範囲外の配合量で水系ポリウレタン樹脂、フッ素樹脂ディスパージョンと共に配合した。
【００５１】
（評価シートの作製）
厚み８０μｍのポリイミドシートに表１に示した各種の配合のコーティング剤を静電塗装により塗装した後、１５０℃で６０分間加熱し硬化させた。前記ポリイミトシートに硬度５０（Ａ）（ショアＡ硬度）のポリウレタンゴムを厚み２００μｍで塗布したシートに表１に示した各種の配合のコーティング剤を静電塗装により塗装した（コーティング層の厚みは１μｍ〜５μｍ）後、１５０℃で６０分間加熱し硬化させた。
【００５２】
上記のように作製した実施例１、２及び比較例１〜３のコーティング剤について、クラック（しわ）の発生についての評価及びトナークリーニング性の試験を下記の様に行った。その結果を上記の表１の最下段に示す。
【００５３】
（クラック（しわ）の発生）
上記の評価シートを、繰り返し屈曲させた後、クラック（しわ）の発生の有無を目視にて判定した。
【００５４】
（トナークリーニング性の試験）
トナー上に、コーティング面を下面とした上記評価シートを置き、５０ｇ／ｃｍ２の荷重となるように重りを置いたまま１ヶ月間放置した後、シートを回収し、コーティング面に付着したトナーを布でふき取った。きれいにふき取れるものを○、ふき取れないものを×とした。
【００５５】
表１から分かるように、モンモリロナイトを添加していない比較例１のコーティング剤は、クラック（しわ）の発生は認められないが、トナークリーニング性が×であった。一方、比較例２のコーティング剤は、モンモリロナイトの添加量が少なすぎたため、トナークリーニング性が×であった。逆に、比較例３のコーティング剤は、モンモリロナイトの添加量が多すぎたため、トナークリーニング性は良好であったが、クラック（しわ）の発生が認められた。
【００５６】
一方、実施例１及び２のコーティング剤は、モンモリロナイトの添加量が適量であったため、クラック（しわ）の発生は全く認められず、かつ、トナークリーニング性も良好であった。即ち、弾性層を有する部材にコーティングした場合でも、クラックやしわが発生せず、トナーのクリーニング性との両立を図れることが確認できた。
【００５７】
【発明の効果】
以上の説明より明らかなように、本発明によれば、水系ポリウレタン樹脂を主成分とし、フッ素樹脂ディスパージョンを含有する水系コーティング剤に、該ポリウレタン樹脂の固形分１００重量部に対して、１０重量部以上３０重量部以下の層状ケイ酸塩を配合しているので、クラックやしわの発生を防止し、かつ、トナークリーニング性に優れるコーティング剤を得ることができる。
【００５８】
よって、本発明のコーティング剤を、複写機、プリンター等の電子写真装置や静電記録装置等に使用されるベルト及びローラ等のオーバーコーティング剤として使用すると、クラックやしわの発生を防止し、かつ、トナークリーニング性に優れる本発明の電子写真装置用ベルト部材及び電子写真装置用ローラ部材を得ることができる。その結果、長期間の使用においても、耐久性に優れ、良好な画像を持続することができる。
【００５９】
特に、近年、高画質を目的として要望されている高剛性のベルトに弾性層を備えたベルト等において、従来のコーティング剤を用いる場合に問題となっているクラックやしわの発生を抑制でき、かつ、トナークリーニング性にも優れるので、この様な高画質用のベルトの品質をより向上させることができる。
【図面の簡単な説明】
【図１】本発明の１実施形態の電子写真装置用ベルト部材である中間転写ベルトが示された斜視図である。
【図２】図１中のＩＩ−ＩＩ線に沿った断面図である。
【図３】（Ａ）は本発明の電子写真装置用ローラ部材である転写ローラの概略斜視図、（Ｂ）は断面構成図である。
【符号の説明】
１　　中間転写ベルト
３　　剛性層
５　　弾性層
７　　表面コーティング層
２０　転写ローラ
２１　弾性層
２２　芯金
２３　表面コーティング層
【図１】
2004117674.tif 000004
【図２】
2004117674.tif 000005
【図３】
2004117674.tif 000006